Brevet FR3038313A1 — publié le 20170106

Elastomère diénique modifié à Ip réduit et composition de caoutchouc le contenant L'invention se rapporte à un élastomère diénique modifié comprenant au moins 70% en poids d'un élastomère diénique linéaire spécifique fonctionnalisé majoritairement en extrémité de chaîne par un groupe alcoxysilane, éventuellement partiellement ou totalement hydrolysé, porteur d'une autre fonction susceptible d'interagir avec une charge renforçante au sein d'une composition de caoutchouc, et au plus 30% en poids d'un élastomère diénique étoilé spécifique, la viscosité Mooney dudit élastomère diénique modifié variant de 30 à 80. Depuis que les économies de carburant et la nécessité de préserver l'environnement sont devenues une priorité, il est souhaitable de produire des mélanges possédant une hystérèse aussi faible que possible afin de pouvoir les mettre en oeuvre sous forme de compositions de caoutchouc utilisables pour la fabrication de divers produits semi-finis entrant dans la composition d'enveloppes de pneumatique, tels que par exemple des sous-couches, des flancs, des bandes de roulement, et afin d'obtenir des pneumatiques possédant une résistance au roulement réduite. La réduction de l'hystérèse des mélanges est un objectif permanent qui doit toutefois se faire en conservant intacte l'aptitude à la mise en oeuvre à cru des mélanges, tout en maintenant la résistance au fluage des élastomères. Pour atteindre l'objectif de baisse d'hystérèse, de nombreuses solutions ont déjà été expérimentées. En particulier, on peut citer la modification de la structure des polymères et des copolymères diéniques en fin de polymérisation au moyen d'agents de fonctionnalisation, de couplage ou d'étoilage dans le but d'obtenir une 3038313 2 bonne interaction entre le polymère ainsi modifié et la charge, qu'il s'agisse du noir de carbone ou d'une autre charge renforçante. Dans le cadre des mélanges contenant une charge inorganique renforçante de type silicieuse, il a été proposé d'utiliser des 5 copolymères diéniques fonctionnalisés par des dérivés alcoxysilanes. A titre d'illustration de cet art antérieur, on peut par exemple citer le brevet américain US-A-5 066 721 qui décrit une composition de caoutchouc comprenant un polymère diénique fonctionnalisé par un alcoxysilane ayant au moins un reste alcoxyle non hydrolysable en 10 mélange avec de la silice. On peut également citer la demande de brevet EP A 0 299 074 qui décrit des polymères fonctionnalisés comportant des fonctions alcoxysilanes en bout de chaîne. Ces polymères fonctionnalisés ont été décrits dans l'art antérieur comme efficaces pour réduire l'hystérèse et améliorer la tenue à l'abrasion, 15 cependant leurs propriétés restent insuffisantes pour permettre la mise en oeuvre de ces polymères dans des compositions destinées à constituer des bandes de roulement de pneumatiques. Il a également été proposé de combiner la fonctionnalisation par des fonctions alcoxysilanes à la fonctionnalisation par d'autres 20 fonctions, notamment des fonctions thiols. Ainsi, le brevet W02009148932A1 revendique la fonctionnalisation avec des composés de formule générale (R0)'RySiR'-S-SiR3 avec Si un atome de silicium, S un atome de soufre et 0 un atome d'oxygène, x un nombre entier égal à 1, 2 ou 3 et y un nombre 25 entier égal à 0, 1 ou 2 et tels que x + y = 3, R identiques ou différents étant des groupements alkyl en C1-C16, et R' un groupement aryl, alkyl aryl ou alkyl en C1-C16. Ces polymères sont efficaces pour réduire l'hystérèse par diminution de la dissipation d'énergie liée aux bouts de chaînes libres via réaction du groupement fonctionnel présent en 30 extrémité de chaîne avec la charge renforçante ou avec les doubles liaisons carbone-carbone présentes sur le squelette du ou des élastomère(s) présent(s) dans la composition de caoutchouc. Dans le brevet W02009148932A1, il est proposé d'ajouter aux espèces linéaires fonctionnalisées en extrémité de chaîne décrites 3038313 3 précédemment, des espèces couplées/étoilées à l'aide de composés de formule générale (R10)3Si-R4-S-SiR33 avec Si un atome de silicium, S un atome de soufre et 0 un atome d'oxygène, Rl et R3 identiques ou différents étant des groupements alkyl en Cl-C16, aryl en C6-C16 ou 5 aralkyl en C7-C16 et R4 étant un groupement alkyl en Cl-Cloo, aryl en C6-Cioo ou aralkyl en C7-Cloo. Enfin, dans le brevet W02013139378A1, il est proposé de synthétiser ces polymères fonctionnalisés par des composés du type thioalcoxysilane selon un procédé de polymérisation continu afin 10 d'améliorer la mise en oeuvre industrielle, et en particulier améliorer la mise en oeuvre à cru des compositions de caoutchouc. Il est une préoccupation constante des concepteurs de matériaux destinés à la fabrication de pneumatiques d'améliorer les compromis de propriétés mécaniques et dynamiques des compositions 15 de caoutchouc en vue d'améliorer les performances du pneumatique les contenant, sans pour autant pénaliser les étapes de sa fabrication ou les propriétés de l'élastomère. Ainsi, par exemple, l'amélioration du compromis de propriétés ne doit pas se faire au détriment du fluage de l'élastomère qui entraîne des inconvénients importants lors du 20 transport et du stockage des caoutchoucs. Le problème technique que se propose de résoudre l'invention est d'améliorer encore le compromis de propriétés hystérèse et mise en oeuvre d'une composition de caoutchouc en vue d'une application en pneumatique, sans pénaliser sa fabrication ou les propriétés de 25 l'élastomère contenu dans cette composition, notamment sa résistance au fluage. Ce but est atteint en ce que les inventeurs viennent de découvrir de manière surprenante au cours de leurs recherches qu'un élastomère diénique modifié comprenant au moins 70% en poids, par 30 rapport au poids total de l'élastomère diénique modifié, d'un élastomère diénique linéaire fonctionnalisé majoritairement en une extrémité de chaîne par un groupe alcoxysilane, éventuellement partiellement ou totalement hydrolysé en silanol, le groupe alcoxysilane étant porteur d'une autre fonction susceptible d'interagir 3038313 4 avec une charge renforçante choisie parmi les isocyanates, les imines, les cyano, les thiols, les carboxylates, les époxydes et les phosphines primaires, secondaires ou tertiaires, le groupe alcoxysilane étant relié à l'élastomère diénique par l'intermédiaire de l'atome de silicium, 5 ledit élastomère diénique fonctionnalisé présentant un indice de polymolécularité avant fonctionnalisation inférieur ou égal à 1,6, et de plus de 0 et jusqu'à 30% en poids, par rapport au poids total de l'élastomère diénique modifié, d'un élastomère diénique étoilé et présentant une distribution de masse moléculaire étroite avant 10 étoilage, la viscosité Mooney dudit élastomère diénique modifié variant de 30 à 80, confère aux compositions de caoutchouc le contenant une amélioration du compromis mise en oeuvre à cru / hystérèse tout en conservant intacte la résistance au fluage de 1 ' élastomère. 15 L'invention a donc pour objet un élastomère diénique modifié comprenant : a) au moins 70% en poids, par rapport au poids total de l'élastomère diénique modifié, d'un élastomère diénique linéaire fonctionnalisé majoritairement en une extrémité de chaîne par un 20 groupe alcoxysilane, éventuellement partiellement ou totalement hydrolysé en silanol, le groupe alcoxysilane étant porteur d'une autre fonction susceptible d'interagir avec une charge renforçante choisie parmi les isocyanates, les imines, les cyano, les thiols, les carboxylates, les époxydes et les phosphines primaires, secondaires ou 25 tertiaires, le groupe alcoxysilane étant relié à l'élastomère diénique par l'intermédiaire de l'atome de silicium, ledit élastomère diénique fonctionnalisé présentant un indice de polymolécularité avant fonctionnalisation inférieur ou égal à 1,6, b) plus de 0 et jusqu'à 30% en poids, par rapport au poids total 30 de l'élastomère diénique modifié, d'un élastomère diénique étoilé et présentant un indice de polymolécularité avant étoilage inférieur ou égal à 1,6, la viscosité Mooney dudit élastomère diénique modifié variant de 30 à 80. 3038313 5 L'invention a encore pour objet une composition de caoutchouc renforcée à base d'au moins une charge renforçante et d'une matrice élastomère comprenant au moins ledit élastomère diénique modifié. Dans la présente description, sauf indication expresse 5 différente, tous les pourcentages (%) indiqués sont des % en masse. D'autre part, tout intervalle de valeurs désigné par l'expression "entre a et b" représente le domaine de valeurs allant de plus de a à moins de b (c'est-à-dire bornes a et b exclues) tandis que tout intervalle de valeurs désigné par l'expression "de a à b" signifie le domaine de 10 valeurs allant de a jusqu'à b (c'est-à-dire incluant les bornes strictes a et b). Par l'expression composition "à base de", il faut entendre une composition comportant le mélange et/ou le produit de réaction des différents constituants utilisés, certains de ces constituants de base 15 étant susceptibles de, ou destinés à, réagir entre eux, au moins en partie, lors des différentes phases de fabrication de la composition, en particulier au cours de sa réticulation ou vulcanisation. Dans la présente demande, par "majoritairement" ou "majoritaire" en liaison avec un composé, on entend que ce composé 20 est majoritaire parmi les composés du même type dans la composition, c'est-à-dire que c'est celui qui représente la plus grande fraction pondérale parmi les composés du même type. Ainsi, une espèce fonctionnelle d'un élastomère diénique fonctionnalisé dite majoritaire est celle représentant la plus grande fraction pondérale parmi les 25 espèces fonctionnalisées constituant l'élastomère diénique, par rapport au poids total de l'élastomère diénique fonctionnalisé. Dans un système comprenant un seul composé d'un certain type, celui-ci est majoritaire au sens de la présente invention. Dans la présente demande, les fonctions protégeables telles que 30 par exemple les phosphines primaires et secondaires, les thiols, peuvent être protégées ou partiellement ou totalement déprotégées. Dans la présente description, on entend par élastomère diénique modifié un élastomère diénique qui comporte un groupement comprenant un ou plusieurs hétéroatomes. 3038313 6 Ce groupement peut se situer en bout de chaîne. On dira alors que l'élastomère diénique est fonctionnalisé en bout ou en extrémité de chaîne. C'est généralement un élastomère obtenu par réaction d'un élastomère vivant sur un agent de fonctionnalisation, c'est à dire toute 5 molécule au moins monofonctionnelle, la fonction étant tout type de groupement chimique connu par l'homme de l'art pour réagir avec un bout de chaîne vivant. Ce groupement peut se situer dans la chaîne élastomère principale linéaire. On dira alors que l'élastomère diénique est couplé 10 ou encore fonctionnalisé en milieu de chaîne, par opposition à la position "en bout de chaîne" et bien que le groupement ne se situe pas précisément au milieu de la chaîne élastomère. C'est généralement un élastomère obtenu par réaction d'un élastomère vivant sur un agent de couplage, c'est à dire toute molécule au moins difonctionnelle, la 15 fonction étant tout type de groupement chimique connu par l'homme de l'art pour réagir avec un bout de chaîne vivant. Ce groupement peut être central auquel n chaînes élastomères (n>2) sont liées formant une structure en étoile. On dira alors que l'élastomère diénique est étoilé. C'est généralement un élastomère 20 obtenu par réaction d'un élastomère vivant sur un agent d'étoilage, c'est à dire toute molécule multifonctionnelle, la fonction étant tout type de groupement chimique connu par l'homme de l'art pour réagir avec un bout de chaîne vivant. L'homme du métier comprendra qu'une réaction de 25 fonctionnalisation avec un agent comprenant plus d'une fonction réactive vis-à-vis de l'élastomère vivant, résulte en un mélange d'espèces fonctionnalisées en bout de chaîne et en milieu de chaîne, constituant les chaînes linéaires de l'élastomère fonctionnalisé, ainsi que le cas échéant d'espèces étoilées. Selon les conditions opératoires, 30 principalement le rapport molaire de l'agent de fonctionnalisation aux chaînes vivantes, certaines espèces sont majoritaires dans le mélange. Par élastomère diénique, doit être compris de manière connue un (on entend un ou plusieurs) élastomère issu au moins en partie (i.e., un homopolymère ou un copolymère) de monomères diènes 3038313 7 (monomères porteurs de deux doubles liaisons carbone-carbone, conjuguées ou non). Plus particulièrement, par élastomère diénique, on entend tout homopolymère obtenu par polymérisation d'un monomère diène conjugué ayant 4 à 12 atomes de carbone, ou tout copolymère 5 obtenu par copolymérisation d'un ou plusieurs diènes conjugués entre eux ou avec un ou plusieurs monomères vinylaromatiques ayant de 8 à 20 atomes de carbone. Dans le cas de copolymères, ceux-ci contiennent de 20 % à 99 % en poids d'unités diéniques, et de 1 à 80 % en poids d'unités vinylaromatiques. 10 A titre de diènes conjugués utilisables dans le procédé conforme à l'invention conviennent notamment le butadiène-1,3, le 2- méthy1-1,3-butadiène, les 2,3 di(alcoyle en C1 à C5)-1,3-butadiène tels que par exemple le 2,3-diméthy1-1,3-butadiène, 2,3-diéthy1-1,3- butadiène, 2-méthy1-3-éthy1-1,3-butadiène, le 2-méthy1-3-isopropyl- 15 1,3-butadiène, le phény1-1,3-butadiène, le 1,3-pentadiène et le 2,4 hexadiène, etc. A titre de monomères vinylaromatiques conviennent notamment le styrène, l'ortho-, méta, para-méthylstyrène, le mélange commercial "vinyltoluène", le para-tertiobutylstyrène, les méthoxystyrènes, le 20 vinylmésitylène, le divinylbenzène et le vinylnaphtalène, etc. L'élastomère diénique est choisi préférentiellement dans le groupe des élastomères diéniques fortement insaturés constitué par les polybutadiènes (BR), les polyisoprènes (IR) de synthèse, les copolymères de butadiène, en particulier les copolymères de butadiène 25 et d'un monomère vinyl aromatique, les copolymères d'isoprène et les mélanges de ces élastomères. De tels copolymères sont plus particulièrement des copolymères de butadiène-styrène (SBR), des copolymères d'isoprène-butadiène (BIR), des copolymères d'isoprène-styrène (SIR) et des copolymères d'isoprène-butadiène-styrène (SBIR). 30 Parmi ces copolymères, les copolymères de butadiène-styrène (SBR) sont particulièrement préférés. L'élastomère diénique peut avoir toute microstructure qui est fonction des conditions de polymérisation utilisées. L'élastomère peut être à blocs, statistique, séquence, microséquencé, etc ... et être 3038313 8 préparé en dispersion ou en solution. Lorsqu'il s'agit d'une polymérisation anionique, la microstructure de ces élastomères peut être déterminée par la présence ou non d'un agent polaire et les quantités d'agent polaire employées. 5 Par indice de polymolécularité, on entend au sens de l'invention le rapport masse moléculaire moyenne en poids/masse moléculaire moyenne en nombre. Les masses moléculaires moyennes en poids et en nombre sont mesurées par chromatographie d'exclusion stérique. 10 Par élastomère diénique linéaire fonctionnalisé majoritairement en une extrémité de chaîne, soit l'élastomère a), on entend selon l'invention le mélange des espèces linéaires de l'élastomère fonctionnalisé, à savoir les chaînes linéaires fonctionnalisées en une extrémité de chaîne et les chaînes linéaires fonctionnalisées en milieu 15 de chaîne, les premières étant majoritaires en poids dans ce mélange et représentent de préférence au moins 50%, voire 70% en poids de ce mélange. Selon un mode de réalisation préféré, l'élastomère diénique modifié selon l'invention comprend au moins 80% en poids, par 20 rapport au poids total de l'élastomère diénique modifié, de l'élastomère diénique linéaire fonctionnalisé majoritairement en une extrémité de chaîne a). Selon un autre mode de réalisation préféré, l'élastomère diénique modifié selon l'invention comprend au plus 20% en poids, 25 par rapport au poids total de l'élastomère diénique modifié, de l'élastomère diénique étoilé b). Selon un mode de réalisation particulièrement préféré, l'élastomère diénique modifié selon l'invention comprend au moins 80% en poids, par rapport au poids total de l'élastomère diénique 30 modifié, de l'élastomère di énique linéaire fonctionnalisé majoritairement en une extrémité de chaîne a) et au plus 20% en poids, par rapport au poids total de l'élastomère diénique modifié, de l'élastomère diénique étoilé b). 3038313 9 Selon l'invention, l'élastomère diénique a) comporte, outre la fonction comprenant l'atome de silicium directement lié à la chaîne élastomérique (c'est-à-dire le groupe alcoxysilane), une autre fonction susceptible d'interagir avec une charge renforçante, cette fonction 5 étant avantageusement portée par le silicium du groupe alcoxysilane, directement ou par l'intermédiaire d'un groupe espaceur. Cette variante s'entend comme n'excluant pas le fait que le groupe alcoxysilane comprenant l'atome de silicium directement lié à la chaîne élastomérique interagit de manière privilégiée avec la charge 10 renforçante. On entend par "groupe alcoxysilane interagissant de manière privilégiée avec la charge renforçante" ou "fonction susceptible d'interagir avec une charge renforçante", tout groupe alcoxysilane capable de former, au sein d'une composition de caoutchouc renforcée 15 au moyen d'une charge, une liaison physique ou chimique avec ladite charge. Cette interaction peut s'établir par exemple par le biais de liaisons covalentes, hydrogène, ioniques et/ou électrostatiques entre ladite fonction et des fonctions présentes sur des charges. Le radical alcoxy du groupe alcoxysilane peut être de formule 20 R' 0-, où R' représente un groupe alkyle, substitué ou non substitué, en C1-C10, voire en C1-C8, de préférence un groupe alkyle en C1-C4, plus préférentiellement méthyle et éthyle. Selon des variantes de l'invention, le groupe alcoxysilane peut comporter deux radicaux alcoxy. 25 Selon d'autres variantes, le groupe alcoxysilane peut comporter un seul radical alcoxy et un radical alkyle. Selon ces dernières variantes, le radical alkyle du groupe alcoxysilane est de préférence un radical linéaire ou ramifié, en C1- C10, de préférence en C1-C4, de préférence encore un radical méthyle. 30 Selon un mode de réalisation, le groupe alcoxysilane est un groupe méthoxysilane ou éthoxysilane, éventuellement partiellement ou totalement hydrolysé en silanol. Comme expliqué précédemment, l'autre fonction susceptible d'interagir avec une charge renforçante est choisie parmi les 3038313 10 isocyanates, les imines, les cyano, les thiols, les carboxylates, les époxydes et les phosphines primaires, secondaires ou tertiaires. A titre de fonction imine, on peut citer les cétimines. Par exemple, conviennent les groupements (1,3-diméthylbutylidène)amino- 5 , (éthylidène)amino-, (1-méthylpropylidène)amino-, (4-N,N- diméthylaminobenzylidène)amino-, (cyclohexylidène)amino-, dihydroimidazole et imidazole.A titre de fonction thiol, on peut citer les fonctions thiol non protégées ou protégées telles que les trialkylsilylmercapto, le groupement alkyl sur le silicium lié à l'atome 10 de soufre étant le groupement méthyl ou tert-butyl. A titre de fonction carboxylate, on peut citer les acrylates ou les méthacrylates. Une telle fonction est de préférence un méthacrylate. A titre de fonction époxyde, on peut citer les groupements 15 époxy ou glycidyloxy. A titre de fonction phosphine secondaire ou tertiaire, on peut citer les phosphines substituées par des radicaux alkyle en Ci-Cio, de préférence alkyle en C1-C4, plus préférentiellement un radical méthyle ou éthyle, ou alors la diphénylphosphine. Par exemple, conviennent les 20 groupements méthylphosphino-, diméthylphosphino-, éthylphosphino-, diéthylphosphino, éthylméthylphosphino- et diphénylphosphino-. Selon une variante de l'invention, l'autre fonction susceptible d'interagir avec une charge renforçante est directement liée à l'atome de silicium lui-même directement lié à l'élastomère diénique. 25 Selon une autre variante de l'invention, l'autre fonction susceptible d'interagir avec une charge renforçante et l'atome de silicium lié à l'élastomère diénique sont reliés entre eux par un groupement espaceur qui peut être un atome ou un groupe d'atomes. Le groupement espaceur peut être un radical hydrocarboné divalent, 30 linéaire ou ramifié, aliphatique en C1-C18, saturé ou non, cyclique ou non, ou un radical hydrocarboné divalent aromatique en C6-C18 et peut contenir un ou plusieurs radicaux aromatiques et/ou un ou plusieurs hétéroatomes. Le radical hydrocarboné peut éventuellement être substitué. 3038313 11 Selon une variante préférée de l'invention, le groupement espaceur est un radical hydrocarboné divalent, linéaire ou ramifié, aliphatique en Ci-Cio, plus préférentiellement un radical hydrocarboné divalent linéaire aliphatique en C1- C5, plus préférentiellement encore 5 le radical hydrocarboné divalent linéaire en C2 OU C3. Les différents aspects, préférentiels ou non, qui précèdent et qui concernent notamment la nature de l'autre fonction susceptible d'interagir avec une charge renforçante, la nature du groupement espaceur, la nature du groupe alcoxysilane et la nature de l'élastomère 10 diénique sont combinables entre eux. Selon des variantes avantageuses de l'invention, au moins une des quatre caractéristiques suivantes est respectée et de préférence les quatre : - la fonction susceptible d'interagir avec une charge 15 renforçante est une fonction thiol, plus particulièrement un groupement trialkylsilylmercapto, le groupement alkyl sur le silicium lié à l'atome de soufre étant le groupement méthyl ou tert-butyl, - le groupement espaceur est un radical hydrocarboné linéaire en C1-05, plus préférentiellement encore le radical hydrocarboné 20 linéaire en C2 OU C3, - la fonction comprenant l'atome de silicium est un méthoxysilane ou éthoxysilane, éventuellement partiellement ou totalement hydrolysé en silanol, - l'élastomère diénique est un copolymère butadiène-styrène. 25 L'élastomère diénique étoilé b) est de préférence un élastomère diénique étoilé à base d'étain ou de silicium. L'élastomère diénique étoilé b) est de préférence un élastomère diénique étoilé à trois ou quatre branches. L'élastomère diénique linéaire fonctionnalisé majoritairement 30 en une extrémité de chaîne a) et l'élastomère diénique étoilé b) peuvent avoir avant fonctionnalisation et étoilage la même microstructure ou une microstructure différente. De préférence, l'élastomère diénique linéaire fonctionnalisé majoritairement en une extrémité de chaîne a) et l'élastomère diénique 3038313 12 étoilé b) ont avant fonctionnalisation et étoilage la même microstructure. De préférence encore, l'élastomère diénique linéaire fonctionnalisé majoritairement en une extrémité de chaîne a) et 5 l'élastomère diénique étoilé b) ont avant fonctionnalisation et étoilage la même microstructure et la même macrostructure. Selon un mode de réalisation préféré, l'élastomère diénique fonctionnalisé a) présente un indice de polymolécularité avant fonctionnalisation variant de 1,2 à 1,6 et l'élastomère diénique étoilé 10 b) présente un indice de polymolécularité avant étoilage variant de 1,2 à 1,6. L'élastomère diénique modifié selon l'invention peut être obtenu par un procédé tel que décrit ci-après. La première étape d'un procédé de préparation de l'élastomère 15 diénique modifié est la polymérisation anionique d'au moins un monomère diène conjugué en présence d'un initiateur de polymérisation. En tant qu'initiateur de polymérisation, on peut utiliser tout initiateur anionique monofonctionnel connu. Toutefois un initiateur 20 contenant un métal alcalin tel que le lithium est utilisé à titre préférentiel. Comme initiateurs organolithiens conviennent notamment ceux comportant une liaison carbone-lithium. De préférence, on utilisera un initiateur organolithien hydrocarboné ne comportant pas 25 d'hétéroatome. Des composés représentatifs sont les organolithiens aliphatiques tels que l'éthyllithium, le n-butyllithium (n-BuLi), l'isobutyllithium, etc ... La polymérisation est de préférence effectuée en présence d'un solvant hydrocarboné inerte qui peut être par exemple un hydrocarbure 30 aliphatique ou alicyclique comme le pentane, l'hexane, l'heptane, l'iso- octane, le cyclohexane, le méthylcyclohexane ou un hydrocarbure aromatique comme le benzène, le toluène, le xylène. La polymérisation peut être effectuée de manière connue en soi et notamment en continu. La polymérisation en continu peut être 3038313 13 effectuée de manière connue dans un ou plusieurs réacteurs supposés parfaitement agités par l'homme de l'art. La polymérisation en continu dans n réacteurs en série, n variant de 2 à 15, de préférence de 2 à 9, peut être avantageusement effectuée avec des réinj ections 5 complémentaires de solvants et/ou de monomères épurés dans au moins un des réacteurs r2 à rn, de sorte que la proportion du nombre de chaînes mortes dans le flux en sortie du réacteur rn est inférieure à 30%, de préférence inférieure à 10%, du nombre de chaînes vivantes initiées dans le réacteur ri. On entend par chaînes mortes, les chaînes 10 de polymères dont la propagation a été stoppée par réaction avec des impuretés et qui ne sont plus réactives en sorties de polymérisation. On effectue généralement la polymérisation à une température comprise entre 20 °C et 150 °C et de préférence voisine de 30 °C à 120 °C. Lorsque la polymérisation en continu est effectuée dans n 15 réacteurs en série, la température de chaque réacteur varie de 20 à 150°C et est supérieure ou égale à la température du réacteur qui le précède immédiatement, la température du réacteur rn étant strictement supérieure à la température du réacteur ri. On peut bien entendu également ajouter en fin de polymérisation un agent de 20 transmétallation pour modifier la réactivité de l'extrémité de chaîne vivante. L'élastomère diénique vivant issu de la polymérisation est ensuite fonctionnalisé pour préparer l'élastomère diénique modifié selon l'invention. 25 Selon une première variante de préparation de l'élastomère diénique modifié selon l'invention, on mélange l'élastomère diénique linéaire fonctionnalisé majoritairement en une extrémité de chaîne a) et l'élastomère diénique étoilé b), dans les proportions appropriées. L'élastomère diénique linéaire fonctionnalisé majoritairement 30 en une extrémité de chaîne a) peut être obtenu par réaction de l'élastomère diénique vivant avec un agent de fonctionnalisation susceptible d'introduire en extrémité de chaîne polymérique un groupe alcoxysilane, hydrolysable ou non, porteur d'une fonction susceptible d'interagir avec une charge renforçante au sein d'une composition de 3038313 14 caoutchouc, le groupe alcoxysilane étant relié à l'élastomère diénique par l'intermédiaire de l'atome de silicium. Le rapport molaire entre l'agent de fonctionnalisation et l'initiateur des chaînes polymères vivantes est supérieur ou égal à 0,75, 5 préférentiellement supérieur à 1. L'agent de fonctionnalisation utilisable selon l'invention peut être porteur d'une fonction alcoxysilane hydrolysable en fonction silanol ou d'une fonction alcoxysilane non hydrolysable, et d'une autre fonction susceptible d'interagir avec une charge renforçante, les deux fonctions 10 étant directement liées entre elles ou par l'intermédiaire d'un groupement espaceur. Le groupement espaceur est tel que défini plus haut. La fonction portée par l'agent de fonctionnalisation et susceptible d'interagir avec une charge renforçante est choisie parmi les 15 isocyanates, les imines, les cyano, les thiols, protégés ou non, les carboxylates, les époxydes et les phosphines primaires, protégées ou non, secondaires, protégées ou non, ou tertiaires. Selon des variantes de l'invention, la fonction susceptible d'interagir avec une charge renforçante est une fonction isocyanate. 20 Préférentiellement, l'agent de fonctionnalisation peut être choisi parmi les 3-(isocyanatopropyl)trialcoxysilanes et les 3- (isocyanatopropyl)alkyldialcoxysilanes, le groupement alkyl étant le groupement méthyl ou éthyl et le groupement alcoxy étant le groupement méthoxy ou éthoxy. 25 Selon des variantes de l'invention, la fonction susceptible d'interagir avec une charge renforçante est une fonction imine. Préférentiellement, l'agent de fonctionnalisation peut être choisi parmi le N-(1,3-diméthylbutylidène)-3-(triméthoxysily1)-1-propanamine, le N- (1,3 -diméthylbutylidène)-3 -(méthyldiméthoxy sily1)-1-propanamine, le 30 N-(1,3-diméthylbutylidène)-3-(triéthoxysily1)-1-propanamine, le N-(1,3- diméthylbutylidène)-3-(méthyldiéthoxysily1)-1-propanamine, le N-(1,3- méthyléthylidène)-3-(triméthoxysily1)-1-propanamine, le N-(1,3- méthyléthylidène)-3-(méthyldiméthoxysily1)-1-propanamine, le N-(1,3- méthyl éthylidène)-3 -(triéthoxy sily1)-1-propanamine, le N-(1,3- 3038313 15 méthyléthylidène)-3-(méthyldiéthoxysily1)-1-propanamine, le N- ethylidène-3-(triméthoxysily1)-1-propanamine, le N-ethylidène-3- (méthyldiméthoxysily1)-1-propanamine, le N-ethylidène-3- (triéthoxysily1)-1-propanamine, le N-ethylidène-3- 5 (méthyldiéthoxysily1)-1-propanamine, le N-(1-méthylpropylidène)-3- (triméthoxysily1)-1-propanamine, le N-(1-méthylpropylidène)-3- (méthyldiméthoxysily1)-1-propanamine, le N-(1-méthylpropylidène)-3- (triéthoxysily1)-1-propanamine, le N-(1-méthylpropylidène)-3- (méthyldiéthoxysily1)-1-propanamine, le N-(4-N,N- 10 diméthylaminobenzylidène)-3-(triméthoxysily1)-1-propanamine, le N-(4- N,N-diméthylaminobenzylidène)-3-(méthyldiméthoxysily1)-1- propanamine, le N-(4-N,N-diméthylaminobenzylidène)-3- (triéthoxysily1)-1-propanamine, le N-(4-N,N- diméthylaminobenzylidène)-3-(méthyldiéthoxysily1)-1-propanamine, le 15 N-(cyclohexylidène)-3-(triméthoxysily1)-1-propanamine, le N- (cyclohexylidène)-3-(méthyldiméthoxysily1)-1-propanamine, le N- (cyclohexylidène)-3-(triéthoxysily1)-1-propanamine, le N- (cyclohexylidène)-3-(méthyldiéthoxysily1)-1-propanamine, le N-(3- triméthoxy silylpropy1)-4, 5 -dihydroimidazol e, le N-(3- 20 méthyldiméthoxy silylpropy1)-4, 5 -dihydroimidazol e, le N-(3- triéthoxy silylpropy1)-4, 5 -dihydroimidazol e, le N-(3- méthyldiéthoxy silylpropy1)-4, 5 -dihydroimidazole, le N-(3- triméthoxysilylpropy1)-4,5-imidazole, le N-(3- méthyldiméthoxy silylpropy1)-4, 5 -imidazole, le N-(3- 25 triéthoxysilylpropy1)-4,5-imidazole et le N-(3- méthyldiéthoxy silylpropy1)-4, 5 -imidazole. Selon des variantes de l'invention, la fonction susceptible d'interagir avec une charge renforçante est une fonction cyano. Préférentiellement, l'agent de fonctionnalisation peut être choisi parmi 30 les 3-(cyanopropyl)trialcoxysilanes et les 3- (cyanopropyl)alkyldialcoxysilanes, le groupement alkyl étant le groupement méthyl ou éthyl et le groupement alcoxy étant le groupement méthoxy ou éthoxy. 3038313 16 Selon des variantes de l'invention, la fonction susceptible d'interagir avec une charge renforçante est une fonction thiol, protégée ou non. On peut citer à titre d' exemple les (S- trialkylsilylmercaptopropyl)trialcoxy silanes, les (S- 5 trialkylsilylmercaptoéthyl)trialcoxysilanes, les (S- trialkylsilylmercaptopropyl)alkyldialcoxy silanes et les (S- trialkylsilylmercaptoéthyl)alkyldialcoxysilanes, le groupement alkyl sur l'atome de silicium porteur des groupements alcoxysilanes étant le groupement méthyl ou éthyl et le groupement alcoxy étant le 10 groupement méthoxy ou éthoxy. Le groupement alkyl sur le silicium lié à l'atome de soufre est le groupement méthyl ou tert-butyl. Selon des variantes de l'invention, la fonction susceptible d'interagir avec une charge renforçante est une fonction carboxylate. A titre de fonction carboxylate, on peut citer les acrylates ou les 15 méthacrylates. Une telle fonction est de préférence un méthacrylate. Préférentiellement, l'agent de fonctionnalisation peut être choisi parmi les 3-(méthacryloyloxypropyl)trialcoxysilanes et les 3- (méthacryloyloxypropyl)alkyldialcoxysilanes le groupement alkyl étant le groupement méthyl ou éthyl et le groupement alcoxy étant le 20 groupement méthoxy ou éthoxy. Selon des variantes de l'invention, la fonction susceptible d'interagir avec une charge renforçante est une fonction époxyde. Préférentiellement, l'agent de fonctionnalisation peut être choisi parmi les 3-(glycidyloxypropyl)trialcoxysilanes et les 3- 25 (glycidyloxypropyl)alkyldialcoxysilanes le groupement alkyl étant le groupement méthyl ou éthyl et le groupement alcoxy étant le groupement méthoxy ou éthoxy. Selon des variantes de l'invention, la fonction susceptible d'interagir avec une charge renforçante est une fonction phosphine 30 primaire, protégée ou non, secondaire, protégée ou non, ou tertiaire. Préférentiellement, l'agent de fonctionnalisation peut être choisi parmi les 3-(P,P-bistriméthylsilylphosphinopropyl)trialcoxysilanes, les 3-(P,P- bistriméthylsilylphosphinopropyl)alkyldialcoxysilanes, les 3-(P,P- al kyltriméthyl silylphosphinopropyl)trial coxy sil ane s, les 3-(P,P- 3038313 17 alkyltriméthyl silylphosphinopropyl)alkyldialcoxy silane s, les 3 -(P,P- dialkylphosphinopropyl)trialcoxysilanes et les 3 -(P,P- dialkylphosphinopropyl)alkyldialcoxysilanes, le groupement alkyl sur l'atome de phosphore étant le groupement méthyl, éthyl ou phényl, le 5 groupement alkyl sur l'atome de silicium étant le groupement méthyl ou éthyl et le groupement alcoxy étant le groupement méthoxy ou éthoxy. Les différents aspects, préférentiels ou non, qui précèdent et qui concernent l'agent de fonctionnalisation de formule 2, notamment quant à la nature de l'autre fonction susceptible d'interagir avec la charge 10 renforçante, la nature du groupement espaceur R3 et la nature du groupe alcoxysilane sont combinables entre eux. En particulier, l'agent de fonctionnalisation utilisable selon l'invention peut être un (S-trialkylsilylmercaptopropyl)trialcoxysilane, un (S-trialkyl silylmercaptoéthyl)trialcoxy silane, un (S- 15 trialkylsilylmercaptopropyl)alkyldialcoxysilane ou un S- trialkylsilylmercaptoéthyl)alkyldialcoxysilane . L'élastomère diénique étoilé b) peut être obtenu de manière connue en soi par réaction du bout de chaîne vivant avec un agent d'étoilage, c'est à dire toute molécule multifonctionnelle, la fonction 20 étant tout type de groupement chimique connu par l'homme de l'art pour réagir avec un bout de chaîne vivant. Le rapport molaire entre l'agent d'étoilage et l'initiateur des chaînes polymères vivantes est inférieur ou égale à 0,4, de préférence varie de 0,15 à 0,4. Selon des variantes de l'invention, les agents d'étoilage sont des 25 agents à base d'étain ou de silicium de fonctionnalité supérieure à 2, et pouvant être représentés par la formule MRxX4-x, M représente un atome Sn ou Si, x représente un nombre entier de valeur 0 à 2, de préférence de valeur 0 à 1, R représente un radical alkyle de 1 à 10 atomes de carbone, de préférence un radicale alkyle ayant 1 à 4 atomes 30 de carbone, et X est un atome d'halogène, de préférence le chlore. On peut citer à titre d'exemple des composés tels que le tétrachlorure d'étain, le trichlorure de méthyl étain, le dichlorure de diméthyl étain, le tétrachlorosilane, le méthyltrichlorosilane et le diméthyldi chloro sil ane . 3038313 18 Selon d'autres variantes de l'invention, l'agent d'étoilage peut être un composé trialcoxysilane porteur d'une fonction susceptible d'interagir avec une charge renforçante. Ainsi, l'agent d'étoilage peut être choisi parmi les composés de type trialcoxysilanes décrits plus 5 haut dans le cadre de l'agent de fonctionnalisation. Plus préférentiellement alors, l'agent d'étoilage peut être choisi parmi les (S-trialkylsilylmercaptopropyl)trialcoxysilanes et les (Strialkylsilylmercaptoéthyl)trialcoxysilanes, plus préférentiellement parmi ceux dont le groupement alkyl sur l'atome de silicium porteur 10 des groupements alcoxysilanes est le groupement méthyl ou éthyl, le groupement alcoxy est le groupement méthoxy ou éthoxy et le groupement alkyl sur le silicium lié à l'atome de soufre est le groupement méthyl ou tert-butyl. Le mélangeage des deux élastomères peut s'effectuer dans un 15 solvant inerte par exemple un hydrocarbure aliphatique ou alicyclique comme le pentane, l'hexane, l'heptane, l'iso-octane, le cyclohexane ou un hydrocarbure aromatique comme le benzène, le toluène, le xylène, qui peut être le même que le solvant de polymérisation. On effectuera alors le mélangeage à une température comprise entre 20°C et 120°C et 20 de préférence voisine de 30°C à 110°C. Selon une deuxième variante de préparation de l'élastomère diénique modifié selon l'invention, l'élastomère diénique vivant issu de l'étape de polymérisation est soumis à la réaction d'un agent d'étoilage et à celle d'un agent de fonctionnalisation susceptible 25 d'introduire en extrémité de chaîne polymérique un groupe alcoxysilane, hydrolysable ou non, porteur d'une autre fonction susceptible d'interagir avec une charge renforçante au sein d'une composition de caoutchouc, ladite fonction étant choisie parmi les isocyanates, les imines, les cyano, les thiols, les carboxylates, les 30 époxydes et les phosphines primaires, secondaires ou tertiaires, le groupe alcoxysilane étant lié à l'élastomère diénique par l'intermédiaire de l'atome de silicium. Les agents de fonctionnalisation et d'étoilage utilisables dans le cadre de cette deuxième variante peuvent être choisis parmi ceux 3038313 19 cités dans le cadre de la première variante. Le rapport molaire entre l'agent de fonctionnalisation et l'initiateur des chaînes polymères vivantes est supérieur ou égal à 0,75, préférentiellement supérieur à 1. Le rapport molaire entre l'agent d'étoilage et l'initiateur des chaînes 5 polymères vivantes est prédéterminé de manière à former un taux d'élastomère diénique étoilé inférieur ou égal à 30% en poids par rapport au poids de l'élastomère diénique modifié Selon une troisième variante de préparation de l'élastomère diénique modifié selon l'invention, l'élastomère diénique vivant issu 10 de l'étape de polymérisation est soumis à la réaction d'un agent de fonctionnalisation de type trialcoxysilane tel que décrit plus haut, susceptible d'introduire en extrémité de chaîne polymérique un groupe alcoxysilane, hydrolysable, porteur d'une autre fonction susceptible d'interagir avec une charge renforçante choisie parmi les isocyanates, 15 les imines, les cyano, les thiols, les carboxylates, les époxydes et les phosphines primaires, secondaires ou tertiaires, le groupe alcoxysilane étant lié à l'extrémité de l'élastomère diénique par l'intermédiaire de l'atome de silicium. A l'issue de la fonctionnalisation, l'élastomère est soumis à des conditions opératoires contrôlées permettant l'hydrolyse 20 et la condensation des extrémités de chaînes de manière à créer des élastomères étoilés dans les proportions souhaitées. De tels procédés sont décrits dans la littérature; on peut notamment se référer au document EP 2075278 Al. La fonctionnalisation de l'élastomère diénique vivant issu de 25 l'étape de polymérisation peut s'effectuer à une température variant de 20 à 120°C, en présence dans un premier temps d'une quantité appropriée d'un agent d'étoilage pour étoiler au plus 30% en poids de l'élastomère diénique vivant. Puis, dans un deuxième temps, on fonctionnalise les chaînes vivantes restantes de l'élastomère diénique 30 obtenu après la première étape par adjonction d'un agent de fonctionnalisation susceptible d'introduire en extrémité de chaîne polymérique le groupe alcoxysilane porteur d'une fonction telle que définie précédemment et susceptible d'interagir avec une charge 3038313 20 renforçante au sein d'une composition de caoutchouc et réaction avec cet agent. Selon les variantes de l'invention selon lesquelles l'agent de fonctionnalisation est porteur d'une fonction thiol protégée, le procédé 5 de synthèse peut se poursuivre par une étape de déprotection du thiol. Cette étape est mise en oeuvre après la réaction de modification. On peut à titre d'exemple faire réagir les chaînes fonctionnalisées par le groupement thiol protégé avec de l'eau, un alcool, ou un acide (acide chlorhydrique, acide sulfurique, acide carboxylique). Cette étape de 10 déprotection peut avoir pour effet d'hydrolyser tout ou partie des fonctions alcoxysilanes hydrolysables de l'élastomère diénique modifié pour les transformer en fonctions silanol. Selon les variantes de l'invention selon lesquelles l'agent de fonctionnalisation est porteur d'une fonction phosphine primaire ou 15 secondaire protégée, le procédé de synthèse peut se poursuivre par une étape de déprotection de la phosphine. Cette étape est mise en oeuvre après la réaction de modification. On peut à titre d'exemple faire réagir les chaînes fonctionnalisées par le groupement phosphine protégé avec de l'eau, un alcool, ou un acide (acide chlorhydrique, 20 acide sulfurique, acide carboxylique). Cette étape de déprotection peut avoir pour effet d'hydrolyser tout ou partie des fonctions alcoxysilanes hydrolysables de l'élastomère diénique modifié pour les transformer en fonctions silanol. Selon des variantes de l'invention, le procédé de synthèse peut 25 comprendre une étape d'hydrolyse des fonctions alcoxysilanes hydrolysables, par adjonction d'un composé acide, basique ou neutre tel que décrit dans le document EP 2 266 819 Al. Les fonctions hydrolysables sont alors transformées en totalité ou en partie en fonction silanol. 30 Selon des variantes de l'invention, le procédé peut comprendre une étape de stoppage classique au moyen par exemple de méthanol ou d'eau. 3038313 21 Le procédé de synthèse de l'élastomère diénique modifié selon l'invention peut se poursuivre de manière connue en soi par les étapes de récupération de l'élastomère modifié. Selon des variantes de ce procédé, ces étapes comprennent une 5 étape de stripping en vue de récupérer l'élastomère issu des étapes antérieures sous forme sèche. Cette étape de stripping peut avoir pour effet d'hydrolyser tout ou partie des fonctions alcoxysilanes hydrolysables de l'élastomère diénique modifié pour les transformer en fonctions silanol. Avantageusement, au moins 50 à 70% molaire des 10 fonctions peuvent ainsi être hydrolysées. L'élastomère diénique modifié conforme à l'invention présente une résistance au fluage satisfaisante, ce qui induit une bonne tenue lors du stockage et du transport de ce caoutchouc. L'élastomère diénique modifié selon l'invention peut être 15 avantageusement utilisé, pour une application en pneumatique, dans une composition de caoutchouc renforcée par au moins une charge inorganique telle que la silice, dont il améliore le compromis mise en oeuvre à cru / hystérèse. Cette composition de caoutchouc fait également l'objet de l'invention. 20 Ainsi, comme expliqué précédemment, un autre objet de l'invention est une composition de caoutchouc renforcée à base d'au moins une charge renforçante et d'une matrice élastomère comprenant au moins un élastomère diénique modifié tel que décrit plus haut. Il doit être entendu que la composition de caoutchouc peut comprendre 25 un ou plusieurs de ces élastomères diéniques modifiés selon l' invention. La composition de caoutchouc renforcée selon l'invention peut se présenter à l'état réticulé ou à l'état non réticulé, autrement dit réticulable. 30 L'élastomère diénique modifié selon l'invention peut être, selon différentes variantes, utilisé seul dans la composition ou en coupage avec au moins un autre élastomère diénique conventionnel, qu'il soit étoilé, couplé, fonctionnalisé ou non. Préférentiellement, cet autre élastomère diénique utilisé dans l'invention est choisi dans le 3038313 22 groupe des élastomères diéniques fortement insaturés constitué par les polybutadiènes (BR), les polyisoprènes (IR) de synthèse, le caoutchouc naturel (NR), les copolymères de butadiène, les copolymères d'isoprène et les mélanges de ces élastomères. De tels 5 copolymères sont plus préférentiellement choisis dans le groupe constitué par les copolymères de butadiène-styrène (SBR), les copolymères d'isoprène-butadiène (BIR), les copolymères d'isoprène-styrène (SIR) et les copolymères d'isoprène-butadiène-styrène (SBIR). On peut également envisager un coupage avec tout élastomère 10 synthétique autre que diénique, voire avec tout polymère autre qu'élastomère, par exemple un polymère thermoplastique. Lorsque l'élastomère conventionnel utilisé en coupage est du caoutchouc naturel et/ou un ou plusieurs polymères diéniques comme par exemple les polybutadiènes, les polyisoprènes, les copolymères 15 butadiène-styrène ou butadiène-styrène-isoprène, cet élastomère ou ces élastomères, modifiés ou non, peuvent alors être présents de 1 à 70 parties en poids pour 100 parties d'élastomère diénique modifié selon l' invention. On notera que l'amélioration des propriétés de la composition 20 selon l'invention sera d'autant plus élevée que la proportion du ou des élastomères différents des élastomères diéniques modifiés de l'invention dans cette composition sera réduite. Ainsi, de préférence, la matrice élastomère comprend majoritairement en masse l'élastomère diénique modifié selon 25 l' invention. Plus préférentiellement, la matrice élastomère est uniquement constituée de l'élastomère diénique modifié selon l'invention. La composition de caoutchouc de l'invention comprend, outre au moins une matrice élastomère telle que décrit ci-dessus, au moins 30 une charge renforçante. On peut utiliser tout type de charge renforçante connue pour ses capacités à renforcer une composition de caoutchouc utilisable pour la fabrication de bandes de roulement de pneumatiques, par exemple du noir de carbone, une charge inorganique renforçante telle 3038313 23 que de la silice à laquelle est associé de manière connue un agent de couplage, ou encore un mélange de ces deux types de charge. Comme noirs de carbone conviennent tous les noirs de carbone, utilisés individuellement ou sous forme de mélanges, notamment les 5 noirs du type HAF, ISAF, SAF conventionnellement utilisés dans les bandes de roulement des pneumatiques (noirs dits de grade pneumatique). Parmi ces derniers, on citera plus particulièrement les noirs de carbone renforçants des séries 100, 200 ou 300 (grades ASTM), comme par exemple les noirs N115, N134, N234, N326, N330, 10 N339, N347, N375. Comme charge inorganique renforçante, doit être entendu dans la présente demande, par définition, toute charge inorganique ou minérale quelles que soient sa couleur et son origine (naturelle ou de synthèse), capable de renforcer à elle seule, sans autre moyen qu'un 15 agent de couplage intermédiaire, une composition de caoutchouc destinée à la fabrication de pneumatiques; une telle charge se caractérise généralement, de manière connue, par la présence de groupes hydroxyle (-OH) à sa surface. Comme charges inorganiques renforçantes conviennent 20 notamment des charges minérales du type siliceux, en particulier de la silice (Si02), ou du type alumineuse, en particulier de l'alumine (A1203). La silice utilisée peut être toute silice renforçante connue de l'homme du métier, notamment toute silice précipitée ou pyrogénée présentant une surface BET ainsi qu'une surface spécifique CTAB 25 toutes deux inférieures à 450 m2/g, de préférence de 30 à 400 m2/g, notamment entre 60 et 300 m2/g. On citera également les charges minérales du type alumineux, en particulier de l'alumine (A1203) ou des (oxyde)hydroxydes d'aluminium, ou encore des oxydes de titane renforçants, par exemple décrits dans US 6 610 261 et US 6 747 087. 30 Comme charges renforçantes conviennent également des charges renforçantes d'une autre nature, notamment du noir de carbone, dès lors que ces charges renforçantes seraient recouvertes d'une couche siliceuse, ou bien comporteraient à leur surface des sites fonctionnels, notamment hydroxyles, nécessitant l'utilisation d'un agent de couplage 3038313 24 pour établir la liaison entre la charge et l'élastomère. A titre d'exemple, on peut citer par exemple des noirs de carbone pour pneumatiques tels que décrits par exemple dans les documents brevet WO 96/37547, WO 99/28380. 5 L'état physique sous lequel se présente la charge inorganique renforçante est indifférent, que ce soit sous forme de poudre, de microperles, de granulés, de billes ou toute autre forme densifiée appropriée. Bien entendu, on entend également par charge inorganique renforçante des mélanges de différentes charges renforçantes, en 10 particulier de charges siliceuses hautement dispersibles telles que décrites précédemment. De manière préférentielle, le taux de charge renforçante totale (noir de carbone et/ou autre charge renforçante telle que silice) est compris entre 10 et 200 pce, plus préférentiellement entre 30 et 150 15 pce, et encore plus préférentiellement entre 70 et 130 pce, l'optimum étant de manière connue différent selon les applications particulières visées. Selon une variante de l'invention, la charge renforçante est majoritairement autre que du noir de carbone, c'est-à-dire qu'elle 20 comprend plus de 50% en poids du poids total de la charge renforçante, d'une ou de plusieurs charges autres que du noir de carbone, notamment une charge inorganique renforçante telle que la silice, voire elle est exclusivement constituée d'une telle charge. Selon cette variante, lorsque du noir de carbone est également 25 présent, il peut être utilisé à un taux inférieur à 20 pce, plus préférentiellement inférieur à 10 pce (par exemple entre 0,5 et 20 pce, notamment de 1 à 10 pce). Selon une autre variante de l'invention, on utilise une charge renforçante comportant maj oritairement du noir de carbone, et 30 optionnellement de la silice ou une autre charge inorganique. Lorsque la charge renforçante comprend une charge nécessitant l'utilisation d'un agent de couplage pour établir la liaison entre la charge et l'élastomère, la composition de caoutchouc selon l'invention comprend en outre, de manière classique, un agent susceptible 3038313 25 d'assurer efficacement cette liaison. Lorsque la silice est présente dans la composition à titre de charge renforçante, on peut utiliser comme agents de couplage des organosilanes, notamment des alkoxysilanes polysulfures ou des mercaptosilanes, ou encore des 5 polyorganosiloxanes au moins bifonctionnels. Un tel agent de couplage ne doit pas être confondu avec l'agent de couplage utilisé pour la synthèse de l'élastomère diénique modifié décrite précédemment. Dans la composition selon l'invention, le taux d'agent de couplage est avantageusement inférieur à 20 pce, étant entendu qu'il 10 est en général souhaitable d'en utiliser le moins possible. Son taux est préférentiellement compris entre 0,5 et 12 pce. La présence de l'agent de couplage dépend de celle de la charge inorganique renforçante. Son taux est aisément ajusté par l'homme du métier selon le taux de cette charge; il est typiquement de l'ordre de 0,5% à 15% en poids par 15 rapport à la quantité de charge inorganique renforçante autre que du noir de carbone. La composition de caoutchouc selon l'invention peut également contenir, en complément des agents de couplage, des activateurs de couplage, des agents de recouvrement des charges ou plus 20 généralement des agents d'aide à la mise en oeuvre susceptibles de manière connue, grâce à une amélioration de la dispersion de la charge dans la matrice de caoutchouc et à un abaissement de la viscosité de la composition, d'améliorer sa faculté de mise en oeuvre à l'état cru, ces agents étant par exemple des silanes hydrolysables tels que des 25 alkylalkoxysilanes, des polyols, des polyéthers, des amines primaires, secondaires ou tertiaires, des polyorganosiloxanes hydroxyles ou hydrolysables. Les compositions de caoutchouc conformes à l'invention peuvent également contenir des charges organiques renforçantes qui 30 peuvent remplacer tout ou partie des noirs de carbone ou des autres charges inorganiques renforçantes décrites plus haut. Comme exemples de charges organiques renforçantes, on peut citer les charges organiques de polyvinyle fonctionnalisé telles que décrites dans les 3038313 26 demandes WO-A-2006/069792, WO-A-2006/069793, WO-A2008/003434 et WO-A-2008/003435. La composition de caoutchouc selon l'invention peut comporter également tout ou partie des additifs usuels habituellement utilisés 5 dans les compositions d'élastomères destinées à la fabrication de pneumatiques, comme par exemple des pigments, des charges non renforçantes, des agents de protection tels que cires anti-ozone, antiozonants chimiques, anti-oxydants, des agents anti-fatigue, des agents plastifiants, des résines renforçantes ou plastifiantes, des accepteurs 10 (par exemple résine phénolique novolaque) ou des donneurs de méthylène (par exemple HMT ou H3M) tels que décrits par exemple dans la demande WO 02/10269, un système de réticulation à base soit de soufre, soit de donneurs de soufre et/ou de peroxyde et/ou de bismaléimides, des accélérateurs de vulcanisation, des activateurs de 15 vulcanisation. La composition est fabriquée dans des mélangeurs appropriés, en utilisant deux phases de préparation successives bien connues de l'homme du métier : une première phase de travail ou malaxage thermomécanique (phase dite "non-productive") à haute température, 20 jusqu'à une température maximale comprise entre 110°C et 190°C, de préférence entre 130°C et 180°C, suivie d'une seconde phase de travail mécanique (phase dite "productive") jusqu'à une plus basse température, typiquement inférieure à 110°C, par exemple entre 40°C et 100°C, phase de finition au cours de laquelle est incorporé le 25 système de réticulation. Le procédé de préparation d'une composition selon l'invention, comprend généralement : (i) la réalisation, à une température maximale comprise entre 130 °C et 180 °C, d'un premier temps de travail thermo-mécanique des 30 constituants de la composition comprenant l'élastomère diénique modifié selon l'invention et une charge renforçante, à l'exception d'un système de réticulation, puis (ii) la réalisation, à une température inférieure à ladite température maximale dudit premier temps, d'un second temps de 3038313 27 travail mécanique au cours duquel est incorporé ledit système de réticulation. Ce procédé peut également comprendre, préalablement à la réalisation des étapes (i) et (ii) précitées, les étapes de la préparation 5 de l'élastomère diénique modifié selon le procédé décrit plus haut. L'invention a également pour objet un article semi-fini en caoutchouc pour pneumatique, comprenant une composition de caoutchouc selon l'invention, réticulable ou réticulée, ou constitué d'une telle composition. 10 La composition finale ainsi obtenue peut ensuite être calandrée, par exemple sous la forme d'une feuille, d'une plaque ou encore extrudée, par exemple pour former un profilé de caoutchouc utilisable comme produit semi-fini en caoutchouc destiné au pneumatique. En raison du compromis hystérèse / mise en oeuvre à cru 15 amélioré tout en maintenant la résistance au fluage de l'élastomère qui caractérise une composition de caoutchouc renforcée selon l'invention, on notera qu'une telle composition peut constituer tout produit semi-fini du pneumatique et tout particulièrement la bande de roulement, diminuant notamment sa résistance au roulement. 20 L'invention a donc enfin pour objet un pneumatique comportant un article semi-fini selon l'invention, en particulier une bande de roulement. Les caractéristiques précitées de la présente invention, ainsi que d'autres, seront mieux comprises à la lecture de la description 25 suivante de plusieurs exemples de réalisation de l'invention, donnés à titre illustratif et non limitatif. 30 3038313 28 Exemples Mesures et tests utilisés 5 Chromatographie d'exclusion stérique La technique SEC (Size Exclusion Chromatography) permet de séparer les macromolécules en solution suivant leur taille à travers des colonnes remplies d'un gel poreux. Les macromolécules sont séparées 10 suivant leur volume hydrodynamique, les plus volumineuses étant éluées en premier. Sans être une méthode absolue, la SEC permet d'appréhender la distribution des masses molaires d'un polymère. A partir de produits étalons commerciaux, les différentes masses molaires moyennes en 15 nombre (Mn) et en poids (Mw) peuvent être déterminées et l'indice de polymolécularité (Ip = Mw/Mn) calculé via un étalonnage dit de MOORE. Il n'y a pas de traitement particulier de l'échantillon de polymère avant analyse. Celui-ci est simplement solubilisé dans le 20 solvant d'élution à une concentration d'environ 1 g.L-1. Puis la solution est filtrée sur filtre de porosité 0,451am avant injection. L'appareillage utilisé est une chaîne chromatographique "WATERS alliance". Le solvant d'élution est soit le tétrahydrofurane, soit le tétrahydrofurane + 1%vol. de diisopropylamine + 1%vol. de 25 triéthylamine, le débit de 1 mL.min-1, la température du système de 35° C et la durée d'analyse de 30 min. Un jeu de deux colonnes WATERS de dénomination commerciale "STYRAGEL HT6E" est utilisé. Le volume injecté de la solution de l'échantillon de polymère est 100 pi- Le détecteur est un réfractomètre différentiel "WATERS 30 2410" et le logiciel d'exploitation des données chromatographiques est le système "WATERS EMPOWER". Les masses molaires moyennes calculées sont relatives à une courbe d'étalonnage réalisée pour des SBR de microstructure suivante : 25% massique (par rapport à la masse du polymère) de 3038313 29 motifs type styrène, 23% massique (par rapport à la partie butadiénique) de motifs type 1-2 et 50% massique (par rapport à la partie butadiénique) de motifs type 1-4 trans. 5 Viscosité Mooney Pour les polymères et les compositions de caoutchouc, les viscosités Mooney ML(l+4)100 °C sont mesurées selon la norme ASTM D-1646. 10 Un consistomètre oscillant est utilisé tel que décrit dans la norme ASTM D-1646. La mesure de plasticité Mooney se fait selon le principe suivant : l'élastomère ou la composition à l'état cru (i.e. avant cuisson) est moulé(e) dans une enceinte cylindrique chauffée à 100 °C. Après une minute de préchauffage, le rotor tourne au sein de 15 l'éprouvette à 2 tours/minute et le couple utile pour entretenir ce mouvement après 4 minutes de rotation est mesuré. La plasticité Mooney ML(l+4) est exprimée en "unité Mooney" (UM, avec 1 UM = 0,83 N.m). La différence entre la viscosité Mooney de la composition et la 20 viscosité Mooney de l'élastomère permet de mesurer la processabilité ou mise en oeuvre à cru. Plus cette différence est faible, meilleure est la mise en oeuvre à cru. Calorimétrie différentielle 25 Les températures de transition vitreuse (Tg) des élastomères sont déterminées à l'aide d'un calorimètre différentiel ("differential scanning calorimeter"). 30 Spectroscopie proche infrarouge (NIR) La microstructure des élastomères est caractérisée par la technique de spectroscopie proche infrarouge (NIR). 3038313 30 La spectroscopie proche infrarouge (NIR) est utilisée pour déterminer quantitativement le taux massique de styrène dans l'élastomère ainsi que sa microstructure (répartition relative des unités butadiène 1,2, 1,4-trans et 1,4 cis). Le principe de la méthode repose 5 sur la loi de Beer-Lambert généralisée à un système multicomposants. La méthode étant indirecte, elle fait appel à un étalonnage multivarié [Vilmin, F.; Dussap, C.; Coste, N. Applied Spectroscopy 2006, 60, 619-29] réalisé à l'aide d'élastomères étalons de composition déterminée par RMN HC. Le taux de styrène et la microstructure sont 10 alors calculés à partir du spectre NIR d'un film d'élastomère d'environ 730 iam d'épaisseur. L'acquisition du spectre est réalisée en mode transmission entre 4000 et 6200 cm-1 avec une résolution de 2 cm-1, à l'aide d'un spectromètre proche infrarouge à transformée de Fourier Bruker Tensor 37 équipé d'un détecteur InGaAs refroidi par effet 15 Peltier. Viscosité inhérente La viscosité inhérente des élastomères à 25 °C est déterminée à 20 partir d'une solution d'élastomère à 0,1 g.dL-1 dans le toluène, selon le principe suivant : La viscosité inhérente est déterminée par la mesure du temps d'écoulement t de la solution de polymère et du temps d'écoulement to du toluène, dans un tube capillaire. 25 Dans un tube Ubbelhode (diamètre du capillaire 0,46 mm, capacité 18 à 22 mL), placé dans un bain thermostaté à 25 ± 0,1 °C, le temps d'écoulement du toluène et celui de la solution polymère à 0,1 g.dL-1 sont mesurés. La viscosité inhérente est obtenue par la relation suivante : 1 30 riinh c ln avec : : concentration de la solution de polymère dans le toluène en g.dL-1, 3038313 31 : temps d'écoulement de la solution de polymère dans le toluène en seconde, to : temps d'écoulement du toluène en seconde, "11 nh : viscosité inhérente exprimée en dL.g-1. 5 Cold-Flow (CF(l+6)100°C) Il s'agit de mesurer la masse d'élastomère extrudée à travers une filière calibrée pendant un temps donné (6 heures) et dans des 10 conditions fixées (T = 100 °C). La filière a un diamètre de 6,35 mm, une épaisseur de 0,5 mm et est située au fond et au centre d'une coupe cylindrique évidée de 52 mm de diamètre. Dans ce dispositif sont placés 40 ± 4 g d'élastomère préalablement mis sous forme de pastille (2 cm d'épaisseur et 52 mm 15 de diamètre). Sur la pastille d'élastomère est positionné un piston calibré de 1 kg (± 5 g). L'ensemble est ensuite placé dans une étuve à 100 ± 0,5 °C. Les conditions n'étant pas stabilisées lors de la première heure dans l'étuve, le produit extrudé à t = 1 heure est découpé puis jeté. 20 La mesure est ensuite poursuivie pendant 6 heures ± 5 mn, durant lesquelles le produit est laissé dans l'étuve. A l'issue des 6 heures, l'échantillon de produit extrudé est découpé puis pesé. Le résultat de la mesure est la masse d'élastomère pesée. Plus ce résultat est faible, plus l'élastomère résiste au fluage à froid. 25 Résonance Magnétique Nucléaire (RMN) La RMN 1H permet de quantifier les groupements méthyl portés par le silicium (SiCH3) par intégration du signal correspondant, 30 situé autour de = 0 ppm. Les échantillons sont solubilisés dans le sulfure de carbone (C52). 100 1.1L de cyclohexane deutéré (C6D12) sont ajoutés pour le signal de lock. Les analyses RMN sont réalisées sur un spectromètre 500 MHz BRUKER équipé d'une sonde "large bande" BBIz 5 mm. Pour l'expérience RMN 1H quantitative, la 3038313 32 séquence utilise une impulsion 300 et un délai de répétition de 2 secondes. Propriétés dynamiques 5 Les propriétés dynamiques, et en particulier tan 5 max, sont mesurées sur un viscoanalyseur (Metravib VA4000), selon la norme ASTM D 5992-96. On enregistre la réponse d'un échantillon de composition vulcanisée (éprouvette cylindrique de 2 mm d'épaisseur et 10 de 79 mm2 de section), soumis à une sollicitation sinusoïdale en cisaillement simple alterné, à la fréquence de 10Hz, dans les conditions normales de température (40°C) selon la norme ASTM D 1349-99. On effectue un balayage en amplitude de déformation de 0,1% à 50% crête-crête (cycle aller), puis de 50% à. 0,1% crête-crête 15 (cycle retour). Le résultat plus particulièrement exploité est le facteur de perte tan Ô. Pour le cycle retour, on indique la valeur maximale de tan 6 observée, noté tan 5 max. Cette valeur est représentative de l'hystérèse du matériau et dans le cas présent de la résistance au roulement : plus la valeur de tan 5 max est faible, plus la résistance au 20 roulement est basse. Dans les exemples, les résultats des propriétés dynamiques sont donnés en base 100. Plus ce nombre exprimé en base 100 est élevé, plus l'hystérèse est faible. 25 Préparation du polymère A : SBR fonctionnel thioalcoxysilane en extrémité de chaîne selon l'invention - Exemple 1 Dans 3 réacteurs alimentés continu de 14 L agités disposés en série, supposés parfaitement agités selon l'homme de l'art, sont 30 introduits en continu du méthylcyclohexane, du butadiène, du styrène et du tétrahydrofurfuryl éthyle éther, selon les proportions suivantes : débit massique butadiène = 1,854 kg.h-1 (dont 1,023 kg.h-1 sont injectés en entrée de ligne, 0,408 kg.h-1 sont injectés entre le premier et le deuxième réacteur après avoir été épuré sur colonnes d'alumines 3038313 33 et 0,423 kg.h-1 sont injectés entre le deuxième et le troisième réacteur après avoir été épuré sur colonnes d'alumines), débit massique styrène = 0,916 kg.h-1, concentration massique totale en monomère = 12,5 wt.%, débit massique de tétrahydrofurfuryl éthyle éther = 108 g/h. 5 Du n-butyllithium (n-BuLi) est introduit en quantité suffisante afin de neutraliser les impuretés protiques apportées par les différents constituants présents dans l'entrée de ligne. A l'entrée du réacteur, 462 amol de n-BuLi pour 100 g de monomère sont introduits. Les différents débits sont calculés afin que le temps de séjour 10 moyen dans le dernier réacteur soit de 30 min. Les 3 réacteurs en série sont respectivement maintenus aux températures suivantes : 50°C, 60,8°C et 85°C. A la sortie du réacteur de polymérisation, un prélèvement de solution de polymère est effectué. Le polymère est ensuite soumis à un 15 traitement anti-oxydant avec ajout de 0,4 pce de 2,2'-méthylène-bis- (4-méthy1-6-tertiobutylphénol) et 0,2 pce de N-(1,3-diméthylbuty1)-N'- phényl-p-phénylènediamine. Le polymère ainsi traité est séparé de sa solution par une opération de stripping à la vapeur d'eau, puis séché sur un outil à cylindres à 100 °C. La viscosité inhérente "initiale" 20 mesurée est de 1,74 dL.g-1. La masse molaire moyenne en nombre, Mn, déterminée par la technique de SEC, est de 130 400 g.mo1-1 et l'indice de polymolécularité, Ip, est de 1,38. En sortie de réacteur de polymérisation, 28 amol pour 100 g de monomère de tétrachlorure d' étain en solution dans le 25 méthylcyclohexane sont ajoutés à la solution de polymère vivant (SnC14/Li = 0,06 soit 24% d'étoile) puis 741 amol, pour 100 g de monomère, de [3 -(tert-butyldimethyl silylthio) propyl](methyl)dimethoxysilane (1,7 éq. / Li) en solution dans le méthylcyclohexane sont ajoutés. 30 Le polymère est ensuite soumis à un traitement anti-oxydant avec ajout de 0,4 pce de 2,2'-méthylène-bis-(4-méthy1-6- tertiobutylphénol) et 0,2 pce de N-(1,3-diméthylbuty1)-N'-phényl-pphénylènediamine. 3038313 34 Le polymère ainsi traité est séparé de sa solution par une opération de stripping à la vapeur d'eau, puis séché sur un outil à cylindres à 100 °C. La viscosité inhérente "finale" mesurée est de 1,95 dL.g-1. Le 5 saut de viscosité, défini comme le rapport de ladite viscosité "finale" sur ladite viscosité "initiale", est ici de 1,12. La viscosité Mooney de ce polymère A est de 53. La masse molaire moyenne en nombre, Mn, déterminée par la technique de SEC, est de 149 000 g.mo1-1 et l'indice de 10 polymolécularité, Ip, est de 1,45. La microstructure de ce polymère est déterminée par la méthode NIR. Le taux de motifs 1,2 est de 25 % par rapport aux unités butadiène. Le taux massique de styrène est de 27,5 %. La température de transition vitreuse de ce polymère est de - 15 48,2 °C. Le taux de fonction (CH3)Si déterminé par RMN 1H pour le polymère A est de 4,8 mmol.kg-1 soit 76% de chaînes fonctionnelles. Le cold-flow CF(1+6)100°C du polymère est de 2,2. 20 Préparation du polymère B : SBR fonctionnel thioalcoxysilane en extrémité de chaîne non conforme à l'invention - Contre-exemple 1 25 Dans un réacteur continu agité de 14 L, supposé parfaitement agité selon l'homme de l'art, sont introduits en continu du méthylcyclohexane, du butadiène, du styrène et du tétrahydrofurfuryl éthyle éther, selon les proportions suivantes : débit massique butadiène = 1,379 kg.h-1, débit massique styrène = 0,617 kg.h-1, 30 concentration massique en monomère --- 12,5 wt.%, 60 ppm tétrahydrofurfuryl éthyle éther. Du n-butyllithium (n-BuLi) est introduit en quantité suffisante afin de neutraliser les impuretés protiques apportées par les différents constituants présents dans 3038313 l'entrée de ligne. A l'entrée du réacteur, 645 amol de n-BuLi pour 100 g de monomère sont introduits. Les différents débits sont calculés afin que le temps de séjour moyen dans le réacteur soit de 40 min. La température est maintenue à 5 90°C. A la sortie du réacteur de polymérisation, un prélèvement de solution de polymère est effectué. Le polymère est ensuite soumis à un traitement anti-oxydant avec ajout de 0,4 pce de 2,2'-méthylène-bis(4-méthy1-6-tertiobutylphénol) et 0,2 pce de N-(1,3-diméthylbuty1)-N'- 10 phényl-p-phénylènediamine. Le polymère ainsi traité est séparé de sa solution par une opération de stripping à la vapeur d'eau, puis séché sur un outil à cylindres à 100 °C. La viscosité inhérente "initiale" mesurée est de 2,05 dL.g-1. La masse molaire moyenne en nombre, Mn, déterminée par la technique de SEC, est de 160 000 g.mo1-1 et 15 l'indice de polymolécularité, Ip, est de 1,90. En sortie de réacteur de polymérisation, 39 amol, pour 100 g de monomère, de tétrachlorure d'étain en solution dans le méthylcyclohexane sont ajoutés à la solution de polymère vivant (SnC14/Li = 0,06 soit 24% d'étoile) puis 1070 amol, pour 100 g de 20 monomère, de [3 -(tert-butyldimethyl silylthio) propyl](methyl)dimethoxysilane (1,7 éq. / Li) en solution dans le méthylcyclohexane sont ajoutés. Le polymère est ensuite soumis à un traitement anti-oxydant avec ajout de 0,4 pce de 2,2'-méthylène-bis-(4-méthy1-6- 25 tertiobutylphénol) et 0,2 pce de N-(1,3-diméthylbuty1)-N'-phényl-p- phénylènediamine. Le polymère ainsi traité est séparé de sa solution par une opération de stripping à la vapeur d'eau, puis séché sur un outil à cylindres à 100 °C. 30 La viscosité inhérente "finale" mesurée est de 2,11 dL.g-1. Le saut de viscosité, défini comme le rapport de ladite viscosité "finale" sur ladite viscosité "initiale", est ici de 1,03. La viscosité Mooney de ce polymère B est de 73. 3038313 36 La masse molaire moyenne en nombre, Mn, déterminée par la technique de SEC, est de 174 000 g.mo1-1 et l'indice de polymolécularité, Ip, est de 2,05. La microstructure de ce polymère est déterminée par la 5 méthode NIR. Le taux de motifs 1,2 est de 24,5 % par rapport aux unités butadiène. Le taux massique de styrène est de 27,5 %. La température de transition vitreuse de ce polymère est de - 48 °C. Le taux de fonction (C113)Si déterminé par RMN 1H pour le 10 polymère B est de 4,6 mmol.kg-1 soit 76% de chaînes fonctionnelles. Le cold-flow CF(1+6)100°C du polymère est de 1,8. Préparation du polymère C : SBR fonctionnel thioalcoxysilane en extrémité de chaîne non conforme à l'invention - 15 Contre-exemple 2 Dans 3 réacteurs alimentés en continu de 14 L agités disposés en série, supposés parfaitement agités selon l'homme de l'art, sont introduits en continu du méthylcyclohexane, du butadiène, du styrène 20 et du tétrahydrofurfuryl éthyle éther, selon les proportions suivantes : débit massique butadiène = 1,854 kg.h-1 (dont 1,023 kg.h-1 sont injectés en entrée du premier réacteur, 0,408 kg.h-1 sont injectés entre le premier et le deuxième réacteur après avoir été épuré sur colonnes d'alumines et 0,423 kg.h-1 sont injectés entre le deuxième et le 25 troisième réacteur après avoir été épuré sur colonnes d'alumines), débit massique styrène -= 0,916 kg.h-1, concentration massique totale en monomère dans le deuxième réacteur = 12,5 wt.%, débit massique de tétrahydrofurfuryl éthyle éther = 108 g/h. Du n-butyllithium (n-BuLi) est introduit en quantité suffisante 30 afin de neutraliser les impuretés protiques apportées par les différents constituants présents en entrée du premier réacteur. A l'entrée du premier réacteur, 412 gmol de n-BuLi pour 100 g de monomère sont introduits. 3038313 37 Les différents débits sont calculés afin que le temps de séjour moyen dans le dernier réacteur soit de 30 min. Les 3 réacteurs en série sont respectivement maintenus aux températures suivantes : 50°C pour le premier et 60,8°C pour le second et 85°C pour le troisième. 5 A la sortie du troisième réacteur de polymérisation, un prélèvement de solution de polymère est effectué. Le polymère ainsi obtenu est ensuite soumis à un traitement anti-oxydant avec ajout de 0,4 pce de 2,2'-méthylène-bis-(4-méthy1-6-tertiobutylphénol) et 0,2 pce de N-(1,3 -diméthylbuty1)-N' -phényl-p-phénylènediamine. Le 10 polymère ainsi traité est ensuite séparé de sa solution par une opération de stripping à la vapeur d'eau, puis séché sur un outil à cylindres à 100 °C. La viscosité inhérente "initiale" mesurée est de 2,05 dL.g-1. La masse molaire moyenne en nombre, Mn, déterminée par la technique de SEC, est de 170000 g.mo1-1 et l'indice de 15 polymolécularité, Ip, est de 1,41. En sortie de réacteur de polymérisation, 25 amol pour 100 g de monomère de tétrachlorure d' étain en solution dans le méthylcyclohexane sont ajoutés à la solution de polymère vivant (SnC14/Li = 0,06 soit 24% d'étoile) puis 700 amol pour 100 g de 20 monomère [3 -(tert-butyldimethyl silylthio) propyl](methyl)dimethoxysilane (1,7 éq. / Li) en solution dans le méthylcyclohexane sont ajoutés. Le polymère est ensuite soumis à un traitement anti-oxydant avec ajout de 0,4 pce de 2,2'-méthylène-bis-(4-méthy1-6- 25 tertiobutylphénol) et 0,2 pce de N-(1,3-diméthylbuty1)-N'-phényl-p- phénylènediamine. Le polymère ainsi traité est séparé de sa solution par une opération de stripping à la vapeur d'eau, puis séché sur un outil à cylindres à 100 °C. 30 La viscosité inhérente "finale" mesurée est de 2,40 dL.g-1. Le saut de viscosité, défini comme le rapport de ladite viscosité "finale" sur ladite viscosité "initiale", est ici de 1,15. La viscosité Mooney de ce polymère C est de 87. 3038313 38 La masse molaire moyenne en nombre, Mn, déterminée par la technique de SEC, est de 187000 g.mo1-1 et l'indice de polymolécularité, Ip, est de 1,48. La microstructure de ce polymère est déterminée par la 5 méthode NIR. Le taux de motifs 1,2 est de 24,5 % par rapport aux unités butadiène. Le taux massique de styrène est de 27,5 %. La température de transition vitreuse de ce polymère est de - 48 °C. Le taux de fonction (CH3)Si déterminé par RMN 1H pour le 10 polymère C est de 3,6 mmol.kg-1 soit 76% de chaînes fonctionnelles. Le cold-flow CF(1+6)100°C du polymère est de 1,1. 15 Exemples comparatifs de compositions de caoutchouc On compare trois compositions reportées dans le tableau 1 ci-après. La composition de l'exemples 1 est conforme à l'invention. Les compositions des contre-exemples 1 et 2 sont des compositions 20 comparatives non-conformes à l'invention. Les formulations sont exprimées en pourcentage en poids pour 100 parties en poids d'élastomère (pce). Tableau 1 25 Exemple Contre- Contre- 1 Exemple 1 Exemple 2 Polymère A 80 0 0 Polymère B 0 80 0 Polymère C 0 0 80 BR-Nd ML44* 20 20 20 Silice (1) 73 73 73 N234 3 3 3 3038313 39 Huile MES (2) 6 6 6 Résine (3) 20 20 20 Agent de couplage (4) 6 6 6 ZnO 1 1 1 Acide stéarique 2 2 2 Anti-oxydant (5) 2 2 2 Cire anti-ozone "C325T" (6) 1,6 1,6 1,6 Diphénylguanidine 1,3 1,3 1,3 Soufre 1 1 1 Sulfénamide (7) 1,6 1,6 1,6 (*)polybutadiène 1,4-cis obtenu par polymérisation catalysée par le Néodyme ; Mooney élastomère = 44 (1) Silice "Zeosil 1165MP" de Rhodia. (2) Catenext SBR de Shell. 5 (3) Polylimonène. (4) "5i69" de Degussa. (5) N-(1,3-dimethylbuty1)-N'-phenyl-pphenylenediamine. (6) Anti-ozone de Repsol. 10 (7) N-cyclohexy1-2-benzothiazylsulphenamide. Pour les essais qui suivent, on procède de la manière suivante : Chacune des compositions est réalisée, dans un premier temps, 15 par un travail thermo-mécanique, puis, dans un second temps de finition, par un travail mécanique. On introduit dans un mélangeur interne de laboratoire de type « Banbury », dont la capacité est de 400 cm3, qui est rempli à 72% et dont la température initiale est de 90°C, l'élastomère, deux tiers de la 20 silice, l'agent de couplage, la diphénylguanidine et le noir de carbone. 3038313 Le travail thermo-mécanique est réalisé au moyen de palettes dont la vitesse moyenne est de 50 tr/min et dont la température est de 90°C. Après une minute, on introduit le dernier tiers de silice, 5 l'antioxydant, l'acide stéarique et la cire anti-ozone, l'huile MES et la résine, toujours sous travail thermo-mécanique. Après deux minutes, on introduit l'oxyde de zinc, la vitesse des palettes étant de 50 tr/min. Le travail thermo-mécanique est encore conduit pendant deux 10 minutes, jusqu'à une température maximale de tombée de 160°C environ. On récupère le mélange ainsi obtenu, on le refroidit puis, dans un mélangeur externe (homo-finisseur), on ajoute le soufre et la sulfénamide à 30°C, en mélangeant encore le tout pendant une durée 15 de 3 à 4 minutes (second temps de travail mécanique). Les compositions ainsi obtenues sont ensuite calandrées, soit sous forme de plaques (d'une épaisseur allant de 2 à 3 mm) ou fines feuilles de caoutchouc, pour la mesure de leurs propriétés physiques ou mécaniques, soit sous la forme de profilés directement utilisables, 20 après découpage et/ou assemblage aux dimensions souhaitées, par exemple comme produits semi-finis pour pneumatiques, en particulier pour des bandes de roulement. La réticulation est effectuée à 150°C pendant 40 min. Les résultats sont présentés dans le Tableau 2. 25 30 3038313 41 Tableau 2 Résultats caoutchouterie (Tan max 40°C, ML(l+4)100°C composition, Cold-Flow) : 5 Exemple Contre- Contre- 1 Exemple 1 Exemple2 A B C ML(l+4) 100°C élastomère 53 73 87 Tan Ô max 40°C 103 104 102 ML(l+4) 100°C composition 83 113 126 ML(l+4)100°C composition - ML(l+4)100°C élastomère 30 40 39 Cold-Flow 2,2 1,8 1,1 (g/6h) Les résultats présentés dans le tableau 2 montrent une hystérèse équivalente de la compositions 1 selon l'invention par rapport à celle de la composition du contre-exemple 1 (polymère B à indice de 10 polymolécularité avant fonctionnalisation et étoilage élevé) et à celle de la composition du contre-exemple 2 (polymère C à forte viscosité Mooney). La processabilité de la composition 1 selon l'invention est meilleure que celle des compositions des contre-exemples 1 et 2. 15 Enfin, la résistance au fluage de la composition 1 reste satisfaisante en comparaison de celle des compositions des contre-exemples 1 et 2, voire du même ordre que celle de la composition du contre-exemple 1. Ainsi, les résultats présentés dans le Tableau 2 mettent en 20 évidence une amélioration du compromis hystérèse / mise en oeuvre à cru de la composition contenant le polymère selon l'invention tout en maintenant la résistance au fluage de l'élastomère. REVENDICATIONS1. Elastomère diénique modifié comprenant : a) au moins 70% en poids, par rapport au poids total de l'élastomère diénique modifié, d'un élastomère diénique linéaire fonctionnalisé majoritairement en une extrémité de chaîne par un groupe alcoxysilane, éventuellement partiellement ou totalement hydrolysé en silanol, le groupe alcoxysilane étant porteur d'une autre fonction susceptible d'interagir avec une charge renforçante choisie parmi les isocyanates, les imines, les cyano, les thiols, les carboxylates, les époxydes et les phosphines primaires, secondaires ou tertiaires, le groupe alcoxysilane étant relié à. l'élastomère diénique par l'intermédiaire de l'atome de silicium, ledit élastomère diénique fonctionnalisé présentant un indice de polymolécularité avant fonctionnalisation inférieur ou égal à 1,6, b) plus de 0 et jusqu'à 30% en poids, par rapport au poids total de l'élastomère diénique modifié, d'un élastomère diénique étoilé et présentant un indice de polymolécularité avant étoilage inférieur ou égal à 1,6, la viscosité Mooney dudit élastomère diénique modifié variant de 30 à 80. 2. Elastomère selon la revendication 1, caractérisé en ce que la fonction susceptible d'interagir avec une charge renforçante de l'élastomère diénique a) est une fonction thiol protégée ou partiellement ou totalement déprotégée. 3. Elastomère selon l'une quelconque des revendications précédentes, caractérisé en ce que la fonction susceptible d'interagir avec une charge renforçante de l'élastomère diénique a) et l'atome de silicium lié à l'élastomère sont reliés entre eux par un groupement espaceur défini comme étant un radical hydrocarboné divalent, linéaire ou ramifié, aliphatique en Ci-C18, saturé ou non, cyclique ou non, ou un radical hydrocarboné divalent aromatique en C6-C18, ledit groupement espaceur contenant éventuellement un ou plusieurs radicaux aromatiques et/ou un ou plusieurs hétéroatomes. 3038313 43 4. Elastomère selon l'une quelconque des revendications précédentes, caractérisé en ce que le groupement espaceur de l'élastomère diénique a) est un radical hydrocarboné divalent linéaire 5 aliphatique en C1-05, préférentiellement le radical linéaire aliphatique en C2 OU C3. 5. Elastomère selon l'une quelconque des revendications précédentes, caractérisé en ce que le radical alkyle du groupe alcoxysilane est un radical linéaire ou ramifié, en C1-C10, de 10 préférence en C1-C4, de préférence encore un radical méthyle. 6. Elastomère selon l'une quelconque des revendications précédentes, caractérisé en ce que le groupe alcoxysilane est un groupe méthoxysilane ou éthoxysilane, éventuellement partiellement ou totalement hydrolysé en silanol. 15 7. Elastomère diénique modifié selon l'une quelconque des revendications 1 à 6, caractérisé en ce qu'il comprend au moins 80% en poids, par rapport au poids total de l'élastomère diénique modifié, de l'élastomère diénique linéaire fonctionnalisé majoritairement en une extrémité de chaîne a). 20 8. Elastomère diénique modifié selon l'une quelconque des revendications 1 à 7, caractérisé en ce qu'il comprend au plus 20% en poids, par rapport au poids total de l'élastomère diénique modifié, de l'élastomère diénique étoilé b). 9. Elastomère selon l'une quelconque des revendications 25 précédentes, caractérisé en ce que l'élastomère diénique étoilé est un élastomère étoilé à base d'étain ou de silicium. 10. Elastomère diénique modifié selon l'une quelconque des revendications précédentes, caractérisé en ce que l'élastomère diénique étoilé b) est un élastomère diénique étoilé à trois ou quatre 30 branches. 11. Elastomère diénique modifié selon l'une quelconque des revendications précédentes, caractérisé en ce que l'élastomère diénique est un copolymère de butadiène et d'un monomère vinylaromatique, de préférence un copolymère butadiène-styrène. 3038313 44 12. Elastomère diénique modifié selon l'une quelconque des revendications précédentes caractérisé en ce que les élastomères diéniques a) et b) ont avant fonctionnalisation et étoilage la même 5 microstructure et la même macrostructure. 13. Elastomère diénique modifié selon l'une quelconque des revendications précédentes caractérisé en ce que l'élastomère diénique fonctionnalisé a) présente un indice de polymolécularité avant fonctionnalisation variant de 1,2 à 1,6 et l'élastomère diénique étoilé 10 b) présente un indice de polymolécularité avant étoilage variant de 1,2 à 1,6. 14. Composition de caoutchouc renforcée à base d'au moins une charge renforçante et d'une matrice élastomère comprenant au moins un élastomère diénique modifié tel que défini à l'une 15 quelconque des revendications 1 à 13. 15. Composition selon la revendication 14, caractérisée en ce que la ou les charges renforçantes comprennent plus de 50% en poids, par rapport au poids total de la ou des charges renforçantes, de charge inorganique renforçante telle que la silice. 20 16. Article semi-fini en caoutchouc pour pneumatique, caractérisé en ce qu'il comprend une composition de caoutchouc réticulable ou réticulée selon la revendication 14 ou 15. 17. Article semi-fini selon la revendication 16, caractérisé en ce que ledit article est une bande de roulement. 25 18. Pneumatique, caractérisé en ce qu'il comporte un article semi-fini tel que défini dans la revendication 16 ou 17.